(57)【要約】【課題】高温高圧処理後においても、光学素子表面の親水性を維持することができる光学素子表面の防曇性維持方法を提供する。【解決手段】親水性を有する防汚コート層を備える光学素子であって、高温高圧処理後の光学素子表面を水拭きする工程を有する。さらに、水拭きする工程後の光学素子表面に、防汚コート層を再コーティングする工程、再コーティングする工程後に、水拭きする工程を有することが好ましい。【選択図】なし【特許請求の範囲】
【請求項１】
親水性を有する防汚コート層を備える光学素子であって、
高温高圧処理後の前記光学素子表面を水拭きする工程を有する光学素子表面の防曇性維持方法。
【請求項２】
前記水拭きする工程後の前記光学素子表面に、前記防汚コート層を再コーティングする工程を有する請求項１に記載の光学素子表面の防曇性維持方法。
【請求項３】
前記再コーティングする工程後に、水拭きする工程を更に有する請求項２に記載の光学素子表面の防曇性維持方法。
【請求項４】
前記防汚コート層がアクリルポリマーからなる請求項１から３のいずれか１項に記載の光学素子表面の防曇性維持方法。
【請求項５】
前記防汚コート層は、非水溶性のアクリルポリマーからなり、
前記高温高圧処理を複数回行う場合、２回目以降の前記高温高圧処理を行う前に、前記防汚コート層を再コーティングする工程、および、前記水拭きする工程を行う請求項３に記載の光学素子表面の防曇性維持方法。
【請求項６】
前記光学素子は、基板に、反射防止膜と、前記防汚コート層と、を積層してなり、
前記反射防止膜は、前記基板側から、五酸化二タンタルまたは二酸化ハフニウムからなる第１の高屈折率層と、酸化ケイ素からなる第１の低屈折率層と、五酸化二タンタル又は二酸化ハフニウムからなる第２の高屈折率層と、を積層してなる請求項１から５のいずれか１項に記載の光学素子表面の防曇性維持方法。
【請求項７】
前記反射防止膜は、前記第２の高屈折率層上に、酸化ケイ素からなる第２の低屈折率層と、五酸化二タンタル又は二酸化ハフニウムからなる第３の高屈折率層と、を積層してなる請求項６に記載の光学素子表面の防曇性維持方法。
【請求項８】
前記防汚コート層は、フェノキシエタノールを含有する請求項１から７のいずれか１項に記載の光学素子表面の防曇性維持方法。
【発明の詳細な説明】
【技術分野】
【０００１】
本発明は、光学素子表面の防曇性維持方法に係り、特に、医療用光学機器に好適に用いられる光学素子表面の防曇性維持方法に関する。
【背景技術】
【０００２】
従来から、高温高圧の水蒸気に対して優れた耐久性を有し、高温高圧水蒸気処理が可能であるとともに、優れた反射防止特性を有する反射防止膜を有する光学素子及び医療用光学機器が提案されている。例えば、下記の特許文献１には、反射防止膜の入射媒質側表面層が二酸化ハフニウム又は五酸化二タンタルからなる高密度の層とした光学素子およびこの光学素子を有する医療用光学機器が記載されている。
【先行技術文献】
【特許文献】
【０００３】
【特許文献１】特開２００５−２０８５１９号公報
【発明の概要】
【発明が解決しようとする課題】
【０００４】
手術用顕微鏡システム（ＯＭＳ：operating microscope system）、特に、眼の手術に用いられる接眼レンズにおいては、患者との距離が近くなるため、呼気により、レンズが曇り、手術を中断せざるをえないという課題があった。レンズの曇りを解消するためには、表面に親水性の膜を設けることが効果的であるが、手術後の高温高圧処理など滅菌処理により親水性が劣化する懸念があった。
【０００５】
特許文献１に記載の光学素子は、基板表面に反射防止膜を有することが記載されているのみであり、防曇性についての検討はされていなかった。
【０００６】
本発明は、このような事情に鑑みてなされたものであり、高温高圧処理後においても、光学素子表面の親水性を維持することができる光学素子表面の防曇性維持方法を提供する。
【課題を解決するための手段】
【０００７】
本発明は、上記目的を達成するために、親水性を有する防汚コート層を備える光学素子であって、高温高圧処理後の光学素子表面を水拭きする工程を有する光学素子表面の防曇性維持方法を提供する。
【０００８】
本発明の光学素子表面の防曇性維持方法によれば、高温高圧処理後においても、光学素子表面を水拭きすることで、防曇性を回復することができる。したがって、手術に使用され、滅菌処理が施された光学素子においても、良好な防曇性を維持することができ、医療用光学機器に好適に用いることができる。なお、本発明において、「親水性を有する」とは、表面の接触角が１０°以下のこといい、接触角を１０°以下とすることで、良好な防曇性を有することができる。
【０００９】
本発明の別の態様においては、水拭きする工程後の光学素子表面に、防汚コート層を再コーティングする工程を有することが好ましい。
【００１０】
この態様によれば、防汚コート層を再コーティングすることで、親水性を付与することができる。防汚コート層を再コーティングする工程は、光学素子に設けられている防汚コート層より簡便な方法で形成することができ、防汚コート層を再コーティングすることで、光学素子表面の防曇性を回復することができる。
【００１１】
本発明の別の態様においては、再コーティングする工程後に、水拭きする工程を更に有することが好ましい。
【００１２】
この態様によれば、再コーティングする工程後に、水拭きを行うことで、表面の汚れを除去することができ、防曇性を向上させることができる。
【００１３】
本発明の別の態様においては、防汚コート層がアクリルポリマーからなることが好ましい。
【００１４】
この態様は、防汚コート層を形成する材料を限定したものであり、防汚コート層をアクリルポリマーで形成することで、防汚コート層の表面を親水性とすることができる。
【００１５】
本発明の別の態様においては、防汚コート層は、非水溶性のアクリルポリマーからなり、高温高圧処理を複数回行う場合、２回目以降の高温高圧処理を行う前に、防汚コート層を再コーティングする工程、および、水拭きする工程を行うことが好ましい。
【００１６】
この態様によれば、コート層の材料が非水溶性のアクリルポリマーである場合、複数回の高温高圧処理により、親水性の回復程度が落ちてしまうが、再コーティング、水拭き、高温高圧処理、水拭きを行うことで、光学素子表面の防曇性を維持することができる。
【００１７】
本発明の別の態様においては、光学素子は、基板に、反射防止膜と、防汚コート層と、を積層してなり、反射防止膜は、基板側から、五酸化二タンタルまたは二酸化ハフニウムからなる第１の高屈折率層と、酸化ケイ素からなる第１の低屈折率層と、五酸化二タンタル又は二酸化ハフニウムからなる第２の高屈折率層と、を積層してなることが好ましい。
【００１８】
本発明の別の態様においては、反射防止膜は、第２の高屈折率層上に、酸化ケイ素からなる第２の低屈折率層と、五酸化二タンタル又は二酸化ハフニウムからなる第３の高屈折率層と、を積層してなることが好ましい。
【００１９】
この態様によれば、光学素子を形成する反射防止膜を上記の構成とすることで、波長４２０ｎｍから７５０ｎｍの光に対して、低い反射率とすることができ、良好な光学特性とすることができる。
【００２０】
本発明の別の態様においては、防汚コート層は、フェノキシエタノールを含有することが好ましい。
【００２１】
この態様によれば、防汚コート層にフェノキシエタノールを含有することで、防汚コート層に抗菌効果を付与することができる。防汚コート層を親水性とすることで、菌が付着しやすくなるが、フェノキシエタノールを含有することで、菌の付着を防止することができる。
【発明の効果】
【００２２】
本発明の光学素子表面の防曇性維持方法によれば、高温高圧処理後の光学素子表面を水拭きすることで、防曇性を回復することができる。したがって、手術に使用され、滅菌処理が施された光学素子においても、曇ることなく手術に使用することができる。
【図面の簡単な説明】
【００２３】
【図１】光学素子の積層状態を示す説明図である。
【図２】他の実施形態の光学素子の積層状態を示す説明図である。
【図３】医療用光学機器の外観構成の一例を示す概略図である。
【発明を実施するための形態】
【００２４】
以下、本発明に係る光学素子表面の防曇性維持方法について説明する。
【００２５】
≪光学素子≫
まず、本発明の光学素子表面の防曇性維持方法が適用される光学素子について説明する。
【００２６】
図１は、光学素子の積層状態の一例を示す説明図である。光学素子１は、基板２に、反射防止膜３として、五酸化二タンタル（Ｔａ２Ｏ５）からなる第１の高屈折率層４と、酸化ケイ素（ＳｉＯ２）からなる第１の低屈折率層５と、五酸化二タンタルからなる第２の高屈折率層６と、を積層し、その上に光学特性に影響を与えない程度の厚さの防汚コート層７を積層することにより形成されている。五酸化二タンタルの代わりに、二酸化ハフニウム（ＨｆＯ２）を積層してもよい。
【００２７】
基板２には、ランタン系ガラスＬＡＨ５３が材料として用いられる。
【００２８】
防汚コート層７の物理膜厚は１ｎｍ以上１０ｎｍとすることが好ましい。物理膜厚を１ｎｍ以上１０ｎｍとすることで、光学素子の光学特性に影響を与えない膜厚とすることができる。防汚コート層７は、アクリルポリマーを用いて形成される。アクリルポリマーとしては、水溶性のアクリルポリマー、非水溶性のアクリルポリマーのいずれも用いることができ、炭素数１０以下の直鎖もしくは分岐のアルキル基を有するアクリル酸またはメタクリル酸のエステルを成分とする重合体などが挙げられる。具体的には、アクリル酸メチル、アクリル酸エチル、アクリル酸ブチルなどのアクリル酸エステル類のアクリルポリマーを用いることができる。アクリルポリマーは、１種類を単独で用いてもよく、複数種類を混合して用いてもよい。防汚コート層７を、アクリルポリマーを用いて形成することで、防汚コート層７に親水性を付与することができる。防汚コート層７を親水性とすることで、防汚コート層７に付着した水滴が表面で濡れ広がるため、光学素子１が曇ることを防止することができる。親水性を示す指標としては、接触角を用いることができ、接触角は１０°以下とすることが好ましい。
【００２９】
また、防汚コート層７は、アルコール類およびエステル類の少なくともいずれか一方を含有させることが好ましい。アルコール類およびエステル類の少なくともいずれか一方を含有させることで、防汚コート層７に抗菌性能を付与することができる。アルコール類としては、フェノキシエタノールを用いることができる。エステル類としては、パラオキシ安息香酸エステルを用いることができ、具体的には、メチルパラベン、エチルパラベン、プロピルパラベン、イソプロピルパラベン、ブチルパラベン、イソブチルパラベン、ベンジルパラベンなどが挙げられる。なかでも、フェノキシエタノールを用いることが好ましい。また、アルコール類およびエステル類の含有量は、アクリルポリマーの重量に対して、１重量％以上５重量％以下とすることが好ましい。
【００３０】
基板２への反射防止膜３の成膜は、第１の高屈折率層４、第１の低屈折率層５、および、第２の高屈折率層６の各層を、イオンアシスト法、真空蒸着法、スパッタリング法により成膜することで行うことができ、いずれの成膜方法を用いることができる。
【００３１】
反射防止膜３上への防汚コート層７の形成は、アルコール類またはエステルエステル類の少なくともいずれか一方を含むアクリルポリマーを溶媒に溶解させた溶液を、反射防止膜３上に塗布した後、乾燥、水洗により形成することができる。溶液を塗布する方法としては、スピンコート法により行うことができ、例えば、１５００ｒｐｍで２０秒間の塗布を２回行うことで塗布することができる。また、乾燥は、常温で乾燥してもよく、８５℃で１時間加熱乾燥してもよい。
【００３２】
光学素子１の層構成としては、例えば、以下の表１に示す組成、物理膜厚とすることができる。
【００３３】
【表１】
2017181569.tif 000002
【００３４】
図２は、他の実施形態の光学素子の積層状態を示す説明図である。図２に示す光学素子１１は、基板１２に、反射防止膜１３として、五酸化二タンタル（Ｔａ２Ｏ５）からなる第１の高屈折率層１４と、酸化ケイ素（ＳｉＯ２）からなる第１の低屈折率層１５と、五酸化二タンタルからなる第２の高屈折率層１６と、酸化ケイ素からなる第２の低屈折率層１７と、五酸化二タンタルからなる第３の高屈折率層１８と、を積層し、その上に光学特性に影響を与えない程度の厚さの防汚コート層１９を積層することにより形成されている。すなわち、図２に示す光学素子１１は、反射防止膜１３に、第２の低屈折率層１７と、第３の高屈折率層１８と、を有する点が、図１に示す光学素子１と異なっている。なお、図２に示す光学素子１１についても、五酸化二タンタルの代わりに、二酸化ハフニウム（ＨｆＯ２）を積層してもよい。
【００３５】
基板２としては、合成石英ガラスを材料として用いることができる。
【００３６】
反射防止膜１３の成膜方法、防汚コート層１９に用いられる材料、形成方法は、図１に示す光学素子１と同様の方法、材料により行うことができるので、その説明を省略する。
【００３７】
光学素子１１の層構成としては、例えば、以下の表２に示す組成、物理膜厚とすることができる。
【００３８】
【表２】
2017181569.tif 000003
【００３９】
なお、上記の実施形態では、反射防止膜として、高屈折率層と低屈折率層を交互に３層積層した実施形態、および、高屈折率層と低屈折率層を交互に５層積層した実施形態を示したが、これに限定されず、反射防止膜の最下層と最上層が高屈折率層であれば、高屈折率層と低屈折率層の積層数は特に限定されない。
【００４０】
≪医療用光学機器≫
上記の光学素子を有する医療用光学機器の一例として、手術用顕微鏡に用いられる術者用顕微鏡について説明する。図３は、術者用顕微鏡の外観構成の一例を示す概略図である。上記の光学素子は、術者用顕微鏡の前置レンズに好適に用いることができる。
【００４１】
手術用顕微鏡５０は、不図示の支柱、アームに懸架された術者用顕微鏡５６を備え、術者は、フットスイッチ（不図示）を足で操作することで、術者用顕微鏡５６を３次元的に移動させる。
【００４２】
術者用顕微鏡５６の鏡筒部６０には、各種の光学系や駆動系が収納されている。鏡筒部６０の上部には、インバータ部６２が設けられている。インバータ部６２は、倒像を正立像に変換する光学ユニットである。インバータ部６２の上部には、接眼部６１が設けられている。接眼部６１には、接眼レンズが設けられており、また、鏡筒部６０の下端には、対物レンズ６５が設けられている。
【００４３】
術者用顕微鏡５６には、保持アーム６４の上端部が連結されている。保持アーム６４の下端部には、前置レンズ６３が保持されている。前置レンズ６３は、照明光を集束させて被手術眼Ｅの眼内を照明する。前置レンズ６３としては、異なる屈折力（例えば、４０Ｄ、８０Ｄ。１２０Ｄなど）を有する複数個のレンズが用意されており、これらが択一的に保持アーム６４に装着される。
【００４４】
保持アーム６４の上端部は、上下方向に回動可能に枢接されている。それにより、前置レンズ６３は、被手術眼Ｅと対物レンズ６５との間の位置に挿脱可能とされる。前置レンズが挿入される位置（使用位置）は、対物レンズ６５の光軸上の位置であり、かつ、対物レンズ６５の前側焦点位置と被手術眼Ｅとの間の位置である。図３は、前置レンズ６３が、被手術眼Ｅと対物レンズ６５との間の使用位置に配置された状態を示している。
【００４５】
前置レンズ６３は、その周囲を取り囲むように形成された保持板６６により保持され、枢軸６７を介してアーム部６８に接続され、枢軸６７を中心に回動可能とされている。
【００４６】
また、術者用顕微鏡５６は、昇降アーム７１を有し、術者用顕微鏡５６の本体部５６ａ、および、保持アーム６４および前置レンズ６３を収納する収納部７４が接続されている。昇降アーム７１を上下方向に移動させることで、前置レンズ６３も一体的に移動される。収納部７４は、昇降アーム７１に対して着脱可能に形成されている。これは、前置レンズ６３や保持アーム６４を滅菌する際などに術者用顕微鏡５６から取り外すためである。
【００４７】
前置レンズ６３は、対物レンズ６５を経由した照明光を集束させて眼内に導くように作用する。被手術眼Ｅの目に前置レンズ６３を当て、被手術眼Ｅの眼内（網膜、硝子体など）を観察する際に用いられる。
【００４８】
前置レンズ６３は、被出願眼Ｅから数ｍｍの位置に配置され、手術が行われる。したがって、被手術者の呼気により、前置レンズ６３が曇ることを防止するため、親水性が付与された前置レンズ６３が用いられる。
【００４９】
≪防曇性維持方法≫
手術に用いられた光学素子（図３においては前置レンズ）は、例えば、１３２℃、０．３２ＭＰａで５分間処理を行う高温高圧処理（オートクレーブ処理）が施される。光学素子は、再度、手術に使用されるため、防曇性を維持する。以下、光学素子表面の防曇性維持方法について説明する。
【００５０】
＜水拭きする工程＞
高温高圧処理後の光学素子表面を水拭きする。水拭きする方法としては、払拭部材に水を保持させ、光学素子表面を払拭することで行うことができる。払拭部材としては、液体吸収性であれば特に限定されず、布帛、スポンジ、パルプなどを用いることができる。高温高圧処理後に水拭きを行うことで、防汚コート層表面の親水性を再度活性化させることができ、親水性を更に向上させることができる。
【００５１】
本実施形態の防曇性維持方法は、水拭きする工程により、親水性を回復することができるが、更に、以下の工程を有してもよい。
【００５２】
＜再コーティングする工程＞
再コーティングする工程は、水拭きする工程後の光学素子表面に防汚コート層をコーティングする工程である。コーティングする方法としては、光学素子表面に防汚コート層を形成する方法より簡便な方法により行うことができ、例えば、防汚コート層を形成する材料を刷毛により塗布し、乾燥させることにより行うことができる。また、反射防止膜上に形成する方法と同様にスピンコートにより行ってもよい。
【００５３】
＜水拭きする工程＞
再コーティングする工程の後、コーティングされた防汚コート層を水拭きする。水拭きする方法としては、高温高圧処理後の水拭きする工程と同様の方法により行うことができる。また、高温高圧処理後の水拭きする工程と同様の効果により、親水性を向上させることができ、防曇性を回復させることができる。
【００５４】
再コーティングする工程、および、水拭きする工程は、防汚コート層が非水溶性のアクリルポリマーで形成されている場合に行うことが特に好ましい。防汚コート層が、非水溶性のアクリルポリマーで形成されている場合、高温高圧処理を複数回行うと、水拭きする工程を行っても、親水性の戻る程度が低下する。再コーティングする工程、および、水拭きする工程を行った後、高温高圧処理、水拭きする工程を行うことで、親水性を大幅に戻すことができる。
【実施例】
【００５５】
以下に実施例を挙げ、本発明を詳細に説明する。
【００５６】
＜サンプルの作成＞
サンプルは、防汚コート層の防曇性を確認するため、φ３２ｍｍの白板モニターガラスを基板として用い、白板モニターガラス上に以下の防曇材料からなる防汚コート層を形成した。サンプルの作成は、防汚コート層を形成する側にエキシマ処理（エキシマレーザー照射）を１０往復行った。その後、次の４種類の防曇材料を、コーティングした。コーティングはスピンコート（１５００ｒｐｍ  ２０秒を２回）により行った。スピンコート後、８５℃で１時間加熱し、水洗することで、サンプルを作成した。
【００５７】
＜使用した防曇材料＞
・サンプル１（水溶性アクリルポリマー）
・サンプル２（水溶性アクリルポリマー＋１重量％フェノキシエタノール）
・サンプル３（非水溶性アクリルポリマー）
・サンプル４（非水溶性アクリルポリマー＋１重量％フェノキシエタノール）
【００５８】
作成後の接触角を協和界面科学製  ＤＭ５０１により測定した。なお、以後の接触角の測定についても協和界面科学製  ＤＭ５０１により測定を行った。
【００５９】
手術後に行われるオートクレーブ処理を想定し、不二光学機械株式会社製  ＨＡＣ−２２０を用いて、温度１３２℃、圧力０．３２ＭＰａの条件で、５分間オートクレーブ処理を行った。オートクレーブ処理後の接触角を測定した。また、オートクレーブ処理後に水拭き（水拭きする工程）を行い、サンプル表面の接触角を測定した。
【００６０】
次に、水拭き後のサンプル１から４に対して、同じ防曇材料をリコートした（再コーティングする工程）。リコートは、コーティング条件の均一化を図るため、防曇材料をスピンコート（１５００ｒｐｍ  ２０秒を１回）により行い、その後常温で放置することで乾燥させた。乾燥後、水拭き（水拭きする工程）を行った。乾燥後、および、水拭き後の接触角の測定を行った。
【００６１】
さらに、複数回の手術への使用、手術後のオートクレーブ処理を想定し、１回目のオートクレーブ処理後に水拭きしたサンプル、リコート後のサンプルについて、２回目のオートクレーブ処理を行った。なお、処理条件は、１回目のオートクレーブ処理と同様の条件で行った。
【００６２】
２回目のオートクレーブ処理後、水拭き後に接触角の測定を行った。また、１回目のオートクレーブ処理後にリコートを行ったサンプルについては、水拭き後に、さらにリコート、水拭きを行い、リコート後、水拭き後の接触角の測定を行った。
【００６３】
結果を表３に示す。なお、表３において、例えば、「サンプル１」と「サンプル１＋リコート」については、１回目のオートクレーブ処理後、水拭きまでは、同じ条件で接触角の測定を行っており、接触角の違いは、誤差の範囲である。
【００６４】
【表３】
2017181569.tif 000004
【００６５】
表３に示すように、いずれのサンプルも防汚コート層形成後の親水性は良好であった。１回目のオートクレーブ処理後は、水溶性アクリルポリマーを用いたサンプルにおいては、親水性を維持できているが、非水溶性アクリルポリマーを用いたサンプルにおいては、接触角が１０°を超えていた。しかしながら、水拭きをすることで、接触角を１０°以下とすることができた。
【００６６】
また、２回目のオートクレーブ処理後においては、いずれのサンプルも高い接触角を示し、親水性が劣化していたが、水溶性アクリルポリマーを用いたサンプルは水拭きにより親水性が回復していることが確認できる。また、非水溶性ポリマーを用いたサンプルは、リコートしたサンプルにおいて、２回目のオートクレーブ処理後の水拭きで接触角を１０°以下とすることができた。また、リコートしなかったサンプルにおいては、水拭き後の接触角は１０°以上であったが、オートクレーブ処理後と比較し、接触角を下げることができ、親水性を回復させることができている。
【００６７】
以上より、水溶性アクリルポリマーを防汚コート層に用いた場合、オートクレーブ処理により、劣化した親水性を水拭きにより回復することができる。また、非水溶性アクリルポリマーについては、水拭き後にリコートをすることで、その後のオートクレーブ処理で劣化した親水性を回復することができる。したがって、リコートを繰り返すことで、親水性を回復することができると考えられる。
【符号の説明】
【００６８】
１、１１…光学素子、２、１２…基板、３、１３…反射防止膜、４、１４…第１の高屈折率層、５、１５…第１の低屈折率層、６、１６…第２の高屈折率層、７、１９…防汚コート層、１７…第２の低屈折率層、１８…第３の高屈折率層、５０…手術用顕微鏡、５６…術者用顕微鏡、５６ａ…本体部、６０…鏡筒部、６１…接眼部、６２…インバータ部、６３…前置レンズ、６４…保持アーム、６５…対物レンズ、６６…保持板、６７…枢軸、６８…アーム部、７１…昇降アーム、７４…収納部
【図１】
2017181569.tif 000005
【図２】
2017181569.tif 000006
【図３】
2017181569.tif 000007